Patent ES-2617184-T3 (ES)
Title: Partículas de material compuesto de poliamida y método para producir las mismas
IPC: C08L101/00
Filed: 2013-02-08
Granted: 2017-06-15
Abstract: Partículas finas de material compuesto de poliamida que comprenden una poliamida (A1) que tiene un punto de fusión o una temperatura de transición vítrea superior a 100 ºC y un polímero (A2) diferente de dicha poliamida (A1), caracterizado por que dicho polímero (A2) comprende al menos uno seleccionado del grupo que consiste en una poliamida diferente de dicha poliamida (A1), un elastómero de poliamida, un poliéster, un elastómero de poliéster, un poliarilato amorfo, un policarbonato, una polietersulfona, un éter de poliarileno, una polieterimida, una poliamidaimida, una poliéter cetona y una polieteréter cetona, dichas partículas finas de material compuesto de poliamida tienen una estructura de dispersión en la que una pluralidad de dominios, que tiene cada uno un diámetro de partícula de 0,05 a 100 μm, cuyo componente principal es dicho polímero (A2), se dispersan en una matriz que tiene dicha poliamida (A1) como su componente principal, y dichas partículas finas de material compuesto de poliamida tienen un diámetro promedio de partícula de 0,1 a 500 μm y una esfericidad de 80 o superior, en el que, cuando los parámetros de solubilidad de dicha poliamida (A1) y dicho polímero (A2) se denominan δA1 y δA2, respectivamente, se satisface una relación de | δA1 - δA2 | >= 0,1 (J/cm3)1/2]; midiéndose el diámetro de partícula de los dominios con el componente principal (A2) incorporando las partículas finas de polímero en una resina epoxi para microscopía electrónica y el curado de la misma, preparando una muestra mediante la técnica de sección congelada con un espesor de 0,1 μm, observando secciones transversales de partículas por microscopía electrónica de transmisión, midiendo las áreas de sección transversal de 50 dominios seleccionados al azar de la fotografía obtenida del microscopio electrónico de transmisión y definiendo el diámetro de partícula como un promedio de los diámetros de los círculos verdaderos obtenidos de acuerdo con la siguiente ecuación de conversión mediante la conversión de cada uno de los 50 dominios a un círculo verdadero que tiene un área equivalente a la del dominio correspondiente; por lo que si existen menos de 50 dominios en una sola partícula, la medición se lleva a cabo seleccionando 50 dominios al azar a partir de fotografías de sección transversal de dos o más partículas:**Fórmula** en la que Ddominio representa el diámetro de partícula de los dominios, Si representa el área de la sección transversal de cada dominio y n representa el número de mediciones (50); midiéndose el diámetro promedio de partícula de las partículas finas de material compuesto de poliamida midiendo los diámetros de 100 partículas seleccionadas al azar a partir de una fotografía de microscopio electrónico de barrido y el cálculo de su media aritmética; y midiéndose la esfericidad de las partículas finas de material compuesto de poliamida midiendo el diámetro más largo y el diámetro más corto de 30 partículas seleccionadas al azar durante la observación de las partículas usando microscopía electrónica de barrido y calculando a continuación el valor de acuerdo con la siguiente ecuación:**Fórmula** en la que S representa la esfericidad, DSi representa el diámetro más corto, DLi representa el diámetro más largo y n representa el número de mediciones (30).